(57)【要約】  分散安定剤の存在下でビニル化合物を懸濁重合するビニル系重合体の製造方法であって、分散安定剤が変性ＰＶＡ（Ａ）、ＰＶＡ（Ｂ）及びＰＶＡ（Ｃ）を含有し、変性ＰＶＡ（Ａ）が、二重結合を側鎖に０．０５モル％以上０．５モル％未満有し、変性ＰＶＡ（Ａ）のけん化度が６８モル％以上７７モル％未満であり、粘度平均重合度が５００以上１５００未満であり、ＰＶＡ（Ｂ）のけん化度が３０モル％以上６０モル％未満であり、粘度平均重合度が１５０以上６００未満であり、ＰＶＡ（Ｃ）のけん化度が７７モル％以上９０モル％未満であり、粘度平均重合度が１７００以上３０００未満である製造方法。本発明の製造方法によれば、重合反応が安定し、粗大粒子の形成が少なくなる。また、ビニル系重合体からなる成形品のフィッシュアイを抑制できるとともに、ビニル系重合体の可塑剤吸収性及びかさ比重を向上できる。【特許請求の範囲】
【請求項１】
分散安定剤の存在下でビニル化合物を懸濁重合するビニル系重合体の製造方法であって；
前記分散安定剤が変性ポリビニルアルコール（Ａ）、ポリビニルアルコール（Ｂ）及びポリビニルアルコール（Ｃ）を含有し、
変性ポリビニルアルコール（Ａ）が、イタコン酸及びその誘導体、並びにメタクリル酸及びその誘導体からなる群から選択される少なくとも１種に由来する二重結合を側鎖に０．０５モル％以上０．５モル％未満有し、
変性ポリビニルアルコール（Ａ）のけん化度が６８モル％以上７７モル％未満であり、粘度平均重合度が５００以上１５００未満であり、
ポリビニルアルコール（Ｂ）のけん化度が３０モル％以上６０モル％未満であり、粘度平均重合度が１５０以上６００未満であり、
ポリビニルアルコール（Ｃ）のけん化度が７７モル％以上９０モル％未満であり、粘度平均重合度が１７００以上３０００未満であり、かつ
変性ポリビニルアルコール（Ａ）、ポリビニルアルコール（Ｂ）及びポリビニルアルコール（Ｃ）の合計１００質量部に対する、変性ポリビニルアルコール（Ａ）の含有量が１０〜４５質量部であり、ポリビニルアルコール（Ｂ）の含有量が１〜４５質量部であり、ポリビニルアルコール（Ｃ）の含有量が１０〜８９質量部である製造方法。
【請求項２】
前記分散安定剤が変性ポリビニルアルコール（Ａ）１００質量部に対して、さらに化合物（Ｄ）を０．００１質量部以上５質量部未満含有し、
化合物（Ｄ）が、フェノール性水酸基を２つ以上有する化合物、又はその塩若しくはその酸化物である、請求項１に記載の製造方法。
【請求項３】
変性ポリビニルアルコール（Ａ）がイタコン酸に由来する二重結合を側鎖に有する、請求項１又は２に記載の製造方法。
【発明の詳細な説明】
【技術分野】
【０００１】
本発明は、ポリビニルアルコールを含む分散安定剤の存在下でビニル化合物を懸濁重合するビニル系重合体の製造方法に関する。
【背景技術】
【０００２】
ポリビニルアルコール（以下、「ＰＶＡ」と略記することがある）は従来より、接着剤、紙塗工剤、偏光フィルム、水溶性フィルム、医薬、化粧品用途組成物、ビニル化合物（例えば、塩化ビニル）の懸濁重合用分散安定剤等、様々な製品に使用されている。ＰＶＡに二重結合等の反応性基が存在することで各種性能が向上すること、あるいは特殊な効果を得られることが知られている。【０００３】
ビニル化合物の懸濁重合に用いられる分散安定剤として、ＰＶＡが広く使用されている（特許文献１〜５）。重合安定性、可塑剤吸収性、かさ比重の改善が求められているが現行技術ではどれも十分満足とは言いがたい。特に可塑剤吸収性とかさ比重の関係は基本的にトレードオフの関係にあるため両方の改善は困難である。そのため、可塑剤吸収性に優れなおかつかさ比重も高いビニル系重合体を得ることは困難とされてきた。【０００４】
塩化ビニルの重合時における安定性（重合安定性）を向上させる目的で、熱処理したＰＶＡを重合反応に用いることが提案されている（特許文献１〜３）。しかしながら、これらのＰＶＡを分散安定剤として用いて塩化ビニルの懸濁重合を行った場合、重合安定性、可塑剤吸収性、かさ比重の点で必ずしも満足すべき効果が得られていなかった。【０００５】
特許文献４には、オレフィン系不飽和二重結合を有するモノアルデヒドによりポリビニルアルコールをアセタール化して得られる、側鎖に二重結合を有するポリビニルアルコールを含有することを特徴とする懸濁重合用分散安定剤が記載されている。特許文献４に記載の懸濁重合用分散安定剤を用いて重合反応を行った場合、重合安定性や得られるビニル系重合体の可塑剤吸収性、かさ比重は十分とは言い難かった。【０００６】
また、特許文献４に記載のポリビニルアルコールを製造する際には酸を使用するため、酸に耐性のある高額の設備が必要という問題もあった。さらに、当該ポリビニルアルコールの製造に用いられる、二重結合を有するモノアルデヒドは、高価である、空気中で不安定である、毒物指定のものがある、刺激臭があり取り扱い性が悪い、原料供給性に乏しい等の問題点を有していた。【０００７】
特許文献５には、不飽和二重結合を有するカルボン酸またはその塩によりポリビニルアルコールをエステル化して得られる、側鎖に二重結合を有するポリビニルアルコールからなる分散安定剤が記載されている。この分散安定剤に用いられているポリビニルアルコールは、安価なカルボン酸を用いて簡便な方法により得ることができるとされている。【０００８】
しかしながら、このポリビニルアルコールからなる分散安定剤を用いてビニル化合物の懸濁重合を行うと、得られるビニル系重合体からなる成形品にフィッシュアイが多数発生するとともに、重合安定性、可塑剤吸収性、かさ比重にも問題点もあった。
【先行技術文献】
【特許文献】
【０００９】
【特許文献１】特開昭５１−４５１８９号公報
【特許文献２】特開平１０−６７８０６号公報
【特許文献３】特開２００４−２５０６９５号公報
【特許文献４】国際公開２０１５／１８２５６７号
【特許文献５】国際公開２００７／１１９７３５号
【発明の概要】
【発明が解決しようとする課題】
【００１０】
本発明は上記課題を解決するためになされたものであり、ビニル化合物を懸濁重合するに際して、重合安定性に優れ、得られるビニル系重合体の可塑剤吸収性及びかさ比重を向上させることができるとともに、当該ビニル系重合体からなる成形品のフィッシュアイを抑制することができるビニル系重合体の製造方法を提供することを目的とする。
【課題を解決するための手段】
【００１１】
上記課題は、分散安定剤の存在下でビニル化合物を懸濁重合するビニル系重合体の製造方法であって、前記分散安定剤が変性ポリビニルアルコール（Ａ）、ポリビニルアルコール（Ｂ）及びポリビニルアルコール（Ｃ）を含有し、変性ポリビニルアルコール（Ａ）が、イタコン酸及びその誘導体、並びにメタクリル酸及びその誘導体からなる群から選択される少なくとも１種に由来する二重結合を側鎖に０．０５モル％以上０．５モル％未満有し、変性ポリビニルアルコール（Ａ）のけん化度が６８モル％以上７７モル％未満であり、粘度平均重合度が５００以上１５００未満であり、ポリビニルアルコール（Ｂ）のけん化度が３０モル％以上６０モル％未満であり、粘度平均重合度が１５０以上６００未満であり、ポリビニルアルコール（Ｃ）のけん化度が７７モル％以上９０モル％未満であり、粘度平均重合度が１７００以上３０００未満であり、かつ変性ポリビニルアルコール（Ａ）、ポリビニルアルコール（Ｂ）及びポリビニルアルコール（Ｃ）の合計１００質量部に対する、変性ポリビニルアルコール（Ａ）の含有量が１０〜４５質量部であり、ポリビニルアルコール（Ｂ）の含有量が１〜４５質量部であり、ポリビニルアルコール（Ｃ）の含有量が１０〜８９質量部である製造方法を提供することによって解決される。【００１２】
このとき、前記分散安定剤が変性ポリビニルアルコール（Ａ）１００質量部に対して、さらに化合物（Ｄ）を０．００１質量部以上５質量部未満含有し、化合物（Ｄ）が、フェノール性水酸基を２つ以上有する化合物、又はその塩若しくはその酸化物であることが好ましい。【００１３】
また、変性ポリビニルアルコール（Ａ）がイタコン酸に由来する二重結合を側鎖に有することが好ましい。
【発明の効果】
【００１４】
本発明の製造方法によれば、重合反応が安定し、粗大粒子の形成が少なくなる。また、ビニル系重合体からなる成形品のフィッシュアイを抑制できるとともに、ビニル系重合体の可塑剤吸収性及びかさ比重を向上できる。
【発明を実施するための形態】
【００１５】
本発明は、分散安定剤の存在下でビニル化合物を懸濁重合するビニル系重合体の製造方法に関する。本発明者は上記の課題を解決するために鋭意検討した結果、変性ポリビニルアルコール（Ａ）（以下、「変性ＰＶＡ（Ａ）」と略記する）、ポリビニルアルコール（Ｂ）（以下、「ＰＶＡ（Ｂ）」と略記する）及びポリビニルアルコール（Ｃ）（以下、「ＰＶＡ（Ｃ）」と略記する）を含有する分散安定剤を用いるビニル系重合体の製造方法を完成させた。
【００１６】
本発明の製造方法においては、変性ＰＶＡ（Ａ）、ＰＶＡ（Ｂ）及びＰＶＡ（Ｃ）を同時に特定量含有する分散安定剤を用いることが重要である。本発明の製造方法によれば、ビニル化合物の重合時における安定性が向上し、平均粒径が小さく粗大粒子も少ないビニル系重合体を得ることができる。また、得られる成形品のフィッシュアイも抑制される。しかも驚くべきことに、本発明の製造方法で得られたビニル系重合体は可塑剤吸収性に優れ、なおかつかさ比重も高かった。
【００１７】
（変性ＰＶＡ（Ａ））
本発明で用いる変性ＰＶＡ（Ａ）は、イタコン酸及びその誘導体、並びにメタクリル酸及びその誘導体からなる群から選択される少なくとも１種に由来する二重結合を側鎖に有する。
【００１８】
本発明で用いる変性ＰＶＡ（Ａ）の製造方法は特に限定されないが、好適な製造方法は、上記特定のカルボン酸（イタコン酸又はメタクリル酸）及びその誘導体の存在下で、ポリビニルアルコール（Ｅ）（以下、「ＰＶＡ（Ｅ）」と略記することがある）を加熱し反応させる方法である。このとき、上記特定のカルボン酸及びその誘導体は単独で、または２種以上を併用して用いることができる。反応温度及び反応時間は特に限定されない。反応温度は、３０〜２００℃であることが好ましい。反応時間は、通常、１０分〜２４時間である。ここで、ＰＶＡ（Ｅ）は、二重結合を側鎖に有さないＰＶＡである。
【００１９】
本発明において、イタコン酸の誘導体としては、イタコン酸アルキルエステル、無水イタコン酸などが挙げられる。また、メタクリル酸の誘導体としては、メタクリル酸アルキルエステル、無水メタクリル酸などが挙げられる。これらのカルボン酸及びその誘導体は塩であっても構わない。
【００２０】
上記特定のカルボン酸（イタコン酸又はメタクリル酸）及びその誘導体の中でも、ＰＶＡ（Ｅ）との反応性や分散安定剤として用いた際の性能面からイタコン酸であることが好ましい。すなわち、本発明における変性ＰＶＡ（Ａ）がイタコン酸に由来する二重結合を側鎖に有することが好ましい。
【００２１】
上記ＰＶＡ（Ｅ）は、ビニルエステル系単量体を塊状重合法、溶液重合法、懸濁重合法、乳化重合法、分散重合法等の従来公知の重合方法を採用して製造できる。工業的観点から好ましい重合方法は、溶液重合法、乳化重合法及び分散重合法である。重合操作にあたっては、回分法、半回分法及び連続法のいずれの重合方式も採用できる。
【００２２】
重合に用いるビニルエステル系単量体としては、例えば、酢酸ビニル、ギ酸ビニル、プロピオン酸ビニル、カプリル酸ビニル、バーサチック酸ビニルなどを挙げることができ、中でも酢酸ビニルが工業的観点から好ましい。
【００２３】
ビニルエステル系単量体の重合に際して、本発明の趣旨を損なわない範囲であればビニルエステル系単量体を他の単量体を共重合させても差し支えない。使用しうる単量体としては、例えば、エチレン、プロピレン、ｎ−ブテン、イソブチレンなどのα−オレフィン；アクリル酸及びその塩、アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸２−エチルヘキシル、アクリル酸ドデシル、アクリル酸オクタデシルなどのアクリル酸エステル類；メタクリル酸及びその塩；メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸２−エチルヘキシル、メタクリル酸ドデシル、メタクリル酸オクタデシルなどのメタクリル酸エステル類；アクリルアミド、Ｎ−メチルアクリルアミド、Ｎ−エチルアクリルアミド、Ｎ，Ｎ−ジメチルアクリルアミド、ジアセトンアクリルアミド、アクリルアミドプロパンスルホン酸及びその塩、アクリルアミドプロピルジメチルアミン及びその塩またはその４級塩、Ｎ−メチロールアクリルアミド及びその誘導体などのアクリルアミド誘導体；メタクリルアミド、Ｎ−メチルメタクリルアミド、Ｎ−エチルメタクリルアミド、メタクリルアミドプロパンスルホン酸及びその塩、メタクリルアミドプロピルジメチルアミン及びその塩またはその４級塩、Ｎ−メチロールメタクリルアミド及びその誘導体などのメタクリルアミド誘導体；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテルなどのビニルエーテル類；アクリロニトリル、メタクリロニトリルなどのニトリル類；塩化ビニル、フッ化ビニルなどのハロゲン化ビニル類；塩化ビニリデン、フッ化ビニリデンなどのハロゲン化ビニリデン類；酢酸アリル、塩化アリルなどのアリル化合物；マレイン酸、イタコン酸、フマル酸などの不飽和ジカルボン酸及びその塩またはそのエステル；ビニルトリメトキシシランなどのビニルシリル化合物；酢酸イソプロペニルなどが挙げられる。このような他の単量体の共重合量は、通常、１０モル％以下である。
【００２４】
また、ビニルエステル系単量体の重合に際して、得られるポリビニルエステルの重合度を調節することなどを目的として、連鎖移動剤を共存させても差し支えない。連鎖移動剤としては、アセトアルデヒド、プロピオンアルデヒド、ブチルアルデヒド、ベンズアルデヒドなどのアルデヒド類；アセトン、メチルエチルケトン、ヘキサノン、シクロヘキサノンなどのケトン類；２−ヒドロキシエタンチオール、ドデシルメルカプタンなどのメルカプタン類；トリクロロエチレン、パークロロエチレンなどのハロゲン化炭化水素類が挙げられ、中でもアルデヒド類及びケトン類が好適に用いられる。連鎖移動剤の添加量は、添加する連鎖移動剤の連鎖移動定数及び目的とするポリビニルエステルの重合度に応じて決定されるが、一般にビニルエステル系単量体に対して０．１〜１０質量％が望ましい。
【００２５】
ポリビニルエステルのけん化反応には、従来公知の水酸化ナトリウム、水酸化カリウム、ナトリウムメトキシドなどの塩基性触媒、またはｐ−トルエンスルホン酸などの酸性触媒を用いた、加アルコール分解ないし加水分解反応が適用できる。けん化反応に用いられる溶媒としては、メタノール、エタノールなどのアルコール類；酢酸メチル、酢酸エチルなどのエステル類；アセトン、メチルエチルケトンなどのケトン類；ベンゼン、トルエンなどの芳香族炭化水素などが挙げられ、これらは単独で、または２種以上を組合せて用いることができる。中でも、メタノールまたはメタノールと酢酸メチルとの混合溶液を溶媒として用い、塩基性触媒である水酸化ナトリウムの存在下にけん化反応を行うのが簡便であり好ましい。
【００２６】
本発明において、変性ＰＶＡ（Ａ）が、イタコン酸及びその誘導体、並びにメタクリル酸及びその誘導体からなる群から選択される少なくとも１種に由来する二重結合を側鎖に０．０５モル％以上０．５モル％未満有することが重要である。なお、上記二重結合は、炭素−炭素二重結合を意味する。
【００２７】
二重結合の量が０．０５モル％未満の変性ＰＶＡ（Ａ）を含む分散安定剤を用いてビニル化合物を懸濁重合した場合、重合安定性が低下し粗大粒子が多く形成される、ビニル系重合体からなる成形品にフィッシュアイが多数発生する、ビニル系重合体のかさ比重が低いという問題が発生する。上記二重結合の量は、０．０８モル％以上であることが好ましく、０．１０モル％以上であることがより好ましく、０．１２モル％以上であることがさらに好ましい。
【００２８】
一方、二重結合の量が０．５モル％以上の変性ＰＶＡ（Ａ）を含む分散安定剤を用いてビニル化合物を懸濁重合した場合、ビニル系重合体からなる成形品にフィッシュアイが多数発生するとともに、ビニル系重合体の可塑剤吸収性が低くなる。二重結合の量は０．４５モル％未満であることが好ましく、０．４０モル％未満であることがより好ましく、０．３５モル％未満であることがさらに好ましい。
【００２９】
上記二重結合の量は公知の方法で測定可能である。具体的には１Ｈ−ＮＭＲによる測定が簡便である。上記二重結合の量を測定する場合は、未反応のカルボン酸又はその誘導体をあらかじめ除去し、精製した後に行うことが好ましい。
【００３０】
精製方法は特に限定されないが、変性ＰＶＡ（Ａ）が溶解せず、未反応のカルボン酸又はその誘導体が溶解可能な溶液で洗浄する方法が挙げられる。変性ＰＶＡ（Ａ）を一度、濃度１〜２０質量％程度の水溶液とした後、変性ＰＶＡ（Ａ）が溶解せず、未反応のカルボン酸又はその誘導体が溶解可能な溶液中に水溶液を滴下し、変性ＰＶＡ（Ａ）を析出させることで精製する再沈殿法が簡便で好ましい。
【００３１】
変性ＰＶＡ（Ａ）のけん化度は６８モル％以上７７モル％未満である。けん化度が６８モル％未満の場合、水溶性が低下するためハンドリング性が低下する、重合不安定となり粗大粒子が増加する、という問題が発生する。変性ＰＶＡ（Ａ）のけん化度は、７０モル％以上であることが好ましい。一方、変性ＰＶＡ（Ａ）のけん化度が７７モル％以上の場合、粗大粒子が多く形成される、ビニル系重合体からなる成形品にフィッシュアイが多数発生する、ビニル系重合体の可塑剤吸収性が低い、という問題が発生する。変性ＰＶＡ（Ａ）のけん化度は、７５モル％未満であることが好ましい。けん化度はＪＩＳ−Ｋ６７２６に準じて測定して得られる値である（以下に説明するけん化度も同様の測定方法である）。
【００３２】
変性ＰＶＡ（Ａ）の粘度平均重合度（単に「重合度」と記載することがある）は５００以上１５００未満である。重合度が５００未満の場合、重合安定性が低下し粗大粒子が多く形成される、ビニル系重合体からなる成形品にフィッシュアイが多数発生する、ビニル系重合体のかさ比重が低い、という問題が発生する。変性ＰＶＡ（Ａ）の重合度は、６００以上であることが好ましい。一方、重合度が１５００以上の場合、粗大粒子が多く形成される、ビニル系重合体からなる成形品にフィッシュアイが多数発生する、ビニル系重合体の可塑剤吸収性やかさ比重が低い、という問題が発生する。変性ＰＶＡ（Ａ）の重合度は、１０００未満であることが好ましく、９００未満であることがより好ましい。けん化度が９９．５モル％未満の場合には、けん化度９９．５モル％以上になるまでけん化したＰＶＡについて、水中、３０℃で測定した極限粘度［η］（リットル／ｇ）を用いて下記式により粘度平均重合度（Ｐ）を求めた。
Ｐ＝（［η］×１０４／８．２９）（１／０．６２）
【００３３】
（ＰＶＡ（Ｂ））
本発明におけるＰＶＡ（Ｂ）は、二重結合を側鎖に有さないＰＶＡであり、製法はＰＶＡ（Ｅ）と同様である。
【００３４】
ＰＶＡ（Ｂ）のけん化度は３０モル％以上６０モル％未満である。けん化度が３０モル％未満の場合、ビニル化合物の分散安定剤として用いた際の重合安定性が低下する。けん化度は３５モル％以上であることが好ましい。一方、ＰＶＡ（Ｂ）のけん化度が６０モル％以上の場合、ビニル系重合体からなる成形品にフィッシュアイが多数発生する、ビニル系重合体の可塑剤吸収性が低い、という問題が発生する。けん化度は５７モル％未満であることが好ましく、５４モル％未満であることがより好ましい。
【００３５】
ＰＶＡ（Ｂ）の粘度平均重合度は１５０以上６００未満である。重合度が１５０未満の場合、ビニル化合物の分散安定剤として用いた際の重合安定性が低下し、粗大粒子が多く形成される、ビニル系重合体からなる成形品にフィッシュアイが多数発生する、ビニル系重合体のかさ比重が低い、という問題が発生する。重合度は２００以上であることが好ましい。一方、重合度が６００以上の場合、ビニル系重合体からなる成形品にフィッシュアイが多数発生する、ビニル系重合体の可塑剤吸収性が低い、という問題が発生するおそれがある。重合度は５５０未満であることが好ましい。
【００３６】
（ＰＶＡ（Ｃ））
本発明におけるＰＶＡ（Ｃ）は、二重結合を側鎖に有さないＰＶＡであり、製法はＰＶＡ（Ｅ）と同様である。
【００３７】
ＰＶＡ（Ｃ）のけん化度は７７モル％以上９０モル％未満である。けん化度が７７モル％未満の場合、ビニル化合物の分散安定剤として用いた際の重合安定性が低下する、ビニル系重合体のかさ比重が低い、という問題が発生する。けん化度は７８モル％以上であることが好ましい。一方、ＰＶＡ（Ｃ）のけん化度が９０モル％以上の場合、ビニル系重合体からなる成形品にフィッシュアイが多数発生する、ビニル系重合体の可塑剤吸収性が低い、という問題が発生する。けん化度は８５モル％未満であることが好ましい。
【００３８】
ＰＶＡ（Ｃ）の粘度平均重合度は１７００以上３０００未満である。重合度が１７００未満の場合、ビニル化合物の分散安定剤として用いた際の重合安定性が低下し、粗大粒子が多く形成される、ビニル系重合体のかさ比重が低い、という問題が発生する。重合度は１８００以上であることが好ましい。一方、重合度が３０００以上の場合、ビニル系重合体からなる成形品にフィッシュアイが多数発生する、ビニル系重合体の可塑剤吸収性が低い、という問題が発生する。重合度は２７００未満であることが好ましい。
【００３９】
（化合物（Ｄ））
本発明の製造方法に用いる分散安定剤は、さらに化合物（Ｄ）を含有することが好ましい。このとき、化合物（Ｄ）が、フェノール性水酸基を２つ以上有する化合物、又はその塩若しくはその酸化物であることが好ましい。フェノール性水酸基を２つ以上有する化合物は具体的にはヒドロキノン、カテコール、レゾルシノール、ｔ−ブチルヒドロキノン、ジｔ−ブチルヒドロキノンなどのベンゼンジオール、ピロガロール、フロログルシノール、ヒドロキシキノールなどのベンゼントリオール、ヘキサヒドロキシベンゼン、没食子酸などのフェノールカルボン酸；没食子酸アルキルエステルなどのフェノールカルボン酸エステル；エピカテキン、エピガロカテキン、エピガロカテキン−３−ガラートなどのカテキンも挙げられる。没食子酸アルキルエステルとしては、没食子酸メチル、没食子酸エチル、没食子酸プロピル、没食子酸オクチル、没食子酸ドデシルなどが挙げられる。これらの塩または酸化物も同様に用いることができる。
【００４０】
中でも、ベンゼンジオール、没食子酸、没食子酸アルキルであることが好ましく、ベンゼンジオール又は没食子酸アルキルであることがより好ましく、ベンゼンジオールがさらに好ましく、ｔ−ブチルヒドロキノンが特に好ましい。
【００４１】
（分散安定剤）
本発明の分散安定剤において、変性ＰＶＡ（Ａ）、ＰＶＡ（Ｂ）及びＰＶＡ（Ｃ）の合計１００質量部に対する、変性ＰＶＡ（Ａ）の含有量が１０〜４５質量部であることが重要である。
【００４２】
変性ＰＶＡ（Ａ）の含有量が１０質量部未満の場合、ビニル化合物の懸濁重合において重合安定性が低下し、粗大粒子が多く形成される、ビニル系重合体からなる成形品にフィッシュアイが多数発生する、ビニル系重合体のかさ比重が低い、という問題が発生する。変性ＰＶＡ（Ａ）の含有量は２０質量部以上であることが好ましい。一方、変性ＰＶＡ（Ａ）の含有量が４５質量部を超える場合、ビニル系重合体からなる成形品にフィッシュアイが多数発生する、ビニル系重合体の可塑剤吸収性が低い、という問題が発生する。変性ＰＶＡ（Ａ）の含有量は４３質量部以下であることが好ましい。
【００４３】
本発明において、変性ＰＶＡ（Ａ）、ＰＶＡ（Ｂ）及びＰＶＡ（Ｃ）の合計１００質量部に対する、ＰＶＡ（Ｂ）の含有量が１〜４５質量部であることも重要である。
【００４４】
ＰＶＡ（Ｂ）の含有量が１質量部未満の場合、ビニル系重合体からなる成形品にフィッシュアイが多数発生する、ビニル系重合体の可塑剤吸収性が低い、という問題が発生する。ＰＶＡ（Ｂ）の含有量は５質量部以上であることが好ましい。一方、ＰＶＡ（Ｂ）の含有量が４５質量部を超える場合、ビニル化合物の懸濁重合において重合安定性が低下し、粗大粒子が多く形成される、ビニル系重合体からなる成形品にフィッシュアイが多数発生する、ビニル系重合体のかさ比重が低い、という問題が発生する。ＰＶＡ（Ｂ）の含有量は４０質量部以下であることが好ましい。
【００４５】
本発明において、変性ＰＶＡ（Ａ）、ＰＶＡ（Ｂ）及びＰＶＡ（Ｃ）の合計１００質量部に対する、ＰＶＡ（Ｃ）の含有量が１０〜８９質量部であることが重要である。
【００４６】
ＰＶＡ（Ｃ）の含有量が１０質量部未満の場合、重合安定性が低下し粗大粒子が多く形成される、ビニル系重合体からなる成形品にフィッシュアイが多数発生する、ビニル系重合体のかさ比重が低い、という問題が発生する。ＰＶＡ（Ｃ）の含有量は１５質量部以上であることが好ましい。ＰＶＡ（Ｃ）の含有量が８９質量部を超える場合、ビニル系重合体からなる成形品にフィッシュアイが多数発生する、ビニル系重合体のかさ比重が低い、という問題が発生する。ＰＶＡ（Ｃ）の含有量は７５質量部以下であることが好ましい。
【００４７】
本発明において、前記分散安定剤が変性ＰＶＡ（Ａ）１００質量部に対して、さらに化合物（Ｄ）を０．００１質量部以上５質量部未満含有することが好ましい。化合物（Ｄ）の含有量が０．００１質量部未満の場合、ビニル系重合体からなる成形品にフィッシュアイが発生しやすい傾向がある。化合物（Ｄ）の含有量は０．０１質量部以上であることがより好ましい。一方、化合物（Ｄ）の含有量が５質量部以上の場合、ビニル化合物の懸濁重合において重合安定性が低下し粗大粒子が多く形成される、ビニル系重合体からなる成形品にフィッシュアイが発生しやすい、という傾向がある。化合物（Ｄ）の含有量は３質量部未満であることがより好ましい。
【００４８】
（ビニル系重合体の製造方法）
本発明は、分散安定剤の存在下でビニル化合物を懸濁重合するビニル系重合体の製造方法である。そして、前記分散安定剤が変性ＰＶＡ（Ａ）、ＰＶＡ（Ｂ）及びＰＶＡ（Ｃ）を同時に特定量含有する。前記分散安定剤を用いることにより、平均粒径が小さく粗大粒子も少ないビニル系重合体を得ることができる。また、ビニル系重合体からなる成形品のフィッシュアイが抑制されビニル系重合体を得ることもできる。さらに、可塑剤吸収性にも優れ、なおかつかさ比重も高いビニル系重合体を得ることもできる。
【００４９】
このとき、変性ＰＶＡ（Ａ）、ＰＶＡ（Ｂ）及びＰＶＡ（Ｃ）の合計含有量は、ビニル化合物１００質量部に対して０．０１〜１質量部であることが好ましい。変性ＰＶＡ（Ａ）、ＰＶＡ（Ｂ）及びＰＶＡ（Ｃ）の合計含有量が０．０１質量部未満の場合、重合安定性が低く、ビニル系重合体粒子が得られない傾向がある。変性ＰＶＡ（Ａ）、ＰＶＡ（Ｂ）及びＰＶＡ（Ｃ）の合計含有量は、ビニル化合物１００質量部に対して、０．０２質量部以上であることがより好ましい。一方、変性ＰＶＡ（Ａ）、ＰＶＡ（Ｂ）及びＰＶＡ（Ｃ）の合計含有量が１質量部を超える場合、経済性が悪化する傾向がある。変性ＰＶＡ（Ａ）、ＰＶＡ（Ｂ）及びＰＶＡ（Ｃ）の合計含有量は、ビニル化合物１００質量部に対して、０．５質量部以下であることが好ましい。
【００５０】
上記分散安定剤は、本発明の趣旨を損なわない範囲で、各種添加剤を含有してもよい。上記添加剤としては、例えば、アルデヒド類、ハロゲン化炭化水素類、メルカプタン類などの重合調節剤；フェノール化合物、イオウ化合物、Ｎ−オキサイド化合物などの重合禁止剤；ｐＨ調整剤；架橋剤；防腐剤；防黴剤、ブロッキング防止剤、消泡剤、相溶化剤等が挙げられる。分散安定剤における各種添加剤の含有量は、上記分散安定剤の量に対して１０質量％以下であることが好ましく、５質量％以下であることがより好ましい。
【００５１】
上記分散安定剤の重合槽への仕込み方法は特に限定されない。仕込み方法としては、例えば下記の方法（i）〜（iv）が挙げられる。
方法（i）：変性ＰＶＡ（Ａ）、ＰＶＡ（Ｂ）及びＰＶＡ（Ｃ）を粉末状態で混合した後に水溶液にして重合槽に仕込む方法
方法（ii）：変性ＰＶＡ（Ａ）、ＰＶＡ（Ｂ）及びＰＶＡ（Ｃ）をそれぞれ別々の水溶液として調製した後、これらを混合して得られた水溶液を重合槽に仕込む方法
方法（iii）：変性ＰＶＡ（Ａ）、ＰＶＡ（Ｂ）及びＰＶＡ（Ｃ）をそれぞれ別々の水溶液として調製した後、これらを水溶液に混合せずに、それぞれ別々に重合槽に仕込む方法
方法（iv）：変性ＰＶＡ（Ａ）、ＰＶＡ（Ｂ）及びＰＶＡ（Ｃ）を粉末状態のまま仕込む方法
重合槽内での均一性の点から、上記方法（i）、（ii）及び（iii）のいずれかの方法が好ましい。
【００５２】
また上述したように、本発明においては、前記分散安定剤がさらに化合物（Ｄ）を含有することが好ましい。この場合における、分散安定剤の重合槽への仕込み方法は特に限定されないが次に説明する方法が好ましい。まず、化合物（Ｄ）の存在下で、ＰＶＡ（Ｅ）と上記特定のカルボン酸又はその誘導体とを反応させて変性ＰＶＡ（Ａ）を含む組成物を得ることが好ましい。この組成物において、反応前のＰＶＡ（Ｅ）は上記特定のカルボン酸又はその誘導体と反応して変性ＰＶＡ（Ａ）になり、化合物（Ｄ）はそのまま残る。そして、この組成物、ＰＶＡ（Ｂ）及びＰＶＡ（Ｃ）を分散安定剤として重合槽に仕込む方法が好ましい。このときの仕込み方法は特に限定されず、例えば上記の方法（i）〜（iv）が挙げられる。
【００５３】
本発明の製造方法で用いられるビニル化合物としては、塩化ビニル等のハロゲン化ビニル；酢酸ビニル、プロピオン酸ビニル等のビニルエステル；アクリル酸、メタクリル酸、これらのエステル及び塩；マレイン酸、フマル酸、これらのエステル及び無水物；スチレン；アクリロニトリル；塩化ビニリデン；ビニルエーテル等が挙げられる。中でも、本発明の分散安定剤は、特に好適には塩化ビニルを単独で、または塩化ビニル及び塩化ビニルと共重合できる単量体と共に懸濁重合する際に用いられる。塩化ビニルと共重合できる単量体としては、酢酸ビニル、プロピオン酸ビニルなどのビニルエステル；（メタ）アクリル酸メチル、（メタ）アクリル酸エチルなどの（メタ）アクリル酸エステル；エチレン、プロピレンなどのα−オレフィン；無水マレイン酸、イタコン酸などの不飽和ジカルボン酸類；アクリロニトリル；スチレン；塩化ビニリデン；ビニルエーテル等が挙げられる。
【００５４】
ビニル化合物の懸濁重合には、従来から塩化ビニルの重合に使用されている、油溶性または水溶性の重合開始剤を用いることができる。油溶性の重合開始剤としては、例えば、ジイソプロピルパーオキシジカーボネート、ジ−２−エチルヘキシルパーオキシジカーボネート、ジエトキシエチルパーオキシジカーボネート等のパーカーボネート化合物；ｔ−ブチルパーオキシネオデカネート、ｔ−ブチルパーオキシピバレート、ｔ−ヘキシルパーオキシピバレート、α−クミルパーオキシネオデカネート等のパーエステル化合物；アセチルシクロヘキシルスルホニルパーオキサイド、２，４，４−トリメチルペンチル−２−パーオキシフェノキシアセテート、３，５，５−トリメチルヘキサノイルパーオキサイド、ラウロイルパーオキサイド等の過酸化物；アゾビス−２，４−ジメチルバレロニトリル、アゾビス（４−２，４−ジメチルバレロニトリル）等のアゾ化合物等が挙げられる。水溶性の重合開始剤としては、例えば過硫酸カリウム、過硫酸アンモニウム、過酸化水素、クメンハイドロパーオキサイド等が挙げられる。これらの油溶性あるいは水溶性の重合開始剤は単独で、または２種類以上を組合せて用いることができる。
【００５５】
ビニル化合物の懸濁重合に際し、重合温度には特に制限はなく、２０℃程度の低い温度はもとより、９０℃を超える高い温度に調整することもできる。また、重合反応系の除熱効率を高めるために、リフラックスコンデンサー付の重合器を用いることもできる。
【００５６】
ビニル化合物の懸濁重合に際して、上記分散安定剤の他に、ビニル化合物を水性媒体中で懸濁重合する際に通常使用されるメチルセルロース、ヒドロキシエチルセルロース、ヒドロキシプロピルセルロース、ヒドロキシプロピルメチルセルロースなどの水溶性セルロースエーテル；ゼラチンなどの水溶性ポリマー；ソルビタンモノラウレート、ソルビタントリオレート、グリセリントリステアレート、エチレンオキシドプロピレンオキシドブロックコポリマーなどの油溶性乳化剤；ポリオキシエチレンソルビタンモノラウレート、ポリオキシエチレングリセリンオレート、ラウリン酸ナトリウムなどの水溶性乳化剤等を併用してもよい。その添加量については特に制限は無いが、ビニル化合物１００質量部あたり０．０１質量部以上１．０質量部以下が好ましい。
【００５７】
本発明の製造方法によって得られたビニル系重合体は適宜可塑剤などを配合して、各種の成形品用途に用いることができる。
【実施例】
【００５８】
以下、本発明を実施例によりさらに詳細に説明する。以下の実施例及び比較例において、特に断りがない場合、「部」及び「％」はそれぞれ質量部及び質量％を示す。【００５９】
［ＰＶＡの粘度平均重合度］
ＰＶＡの粘度平均重合度はＪＩＳ−Ｋ６７２６（１９９４年）に準じて測定した。具体的には、けん化度が９９．５モル％未満の場合には、けん化度９９．５モル％以上になるまでけん化したＰＶＡについて、水中、３０℃で測定した極限粘度［η］（リットル／ｇ）を用いて下記式により粘度平均重合度（Ｐ）を求めた。
Ｐ＝（［η］×１０４／８．２９）（１／０．６２）【００６０】
［ＰＶＡのけん化度］
ＰＶＡのけん化度は、ＪＩＳ−Ｋ６７２６（１９９４年）に記載の方法により求めた。なお、変性ＰＶＡ（Ａ）のけん化度は、得られた組成物（Ｃ）からなる粉末を再沈精製して単離された変性ＰＶＡ（Ａ）について測定した値である。【００６１】
［変性ＰＶＡ（Ａ）に導入された二重結合の量］
変性ＰＶＡ（Ａ）の１０％水溶液を調製した。この水溶液を、５００ｇの酢酸メチル／水＝９５／５の溶液中に５ｇ滴下し変性ＰＶＡ（Ａ）を析出させ、回収し乾燥させた。単離された変性ＰＶＡ（Ａ）について、１Ｈ−ＮＭＲを用いて変性ＰＶＡ（Ａ）中に導入された二重結合の量を測定した。なお、当該二重結合の量は変性ＰＶＡ（Ａ）の全モノマー単位に対する二重結合の量である。【００６２】
製造例１（ＰＶＡ（Ａ１）の製造）
イタコン酸６．５部をメタノール１２０部に溶解した溶液を調製し、そこにＰＶＡ（Ｅ）として粘度平均重合度７００、けん化度７２モル％のＰＶＡ１００部、及び化合物（Ｄ）としてｔ−ブチルヒドロキノン０．１部を加え、メタノールを減圧下除去した。その後、１１０℃の温度下、７時間熱処理を行うことで、イタコン酸由来の二重結合を側鎖に有するＰＶＡ（Ａ１）を得た。ＰＶＡ（Ａ１）の製造条件を表１に示す。【００６３】
上記ＰＶＡ（Ａ１）は、５．６〜６．０ｐｐｍ付近に導入された二重結合のピークが確認され、その二重結合の量は０．２３モル％であった。また、上記ＰＶＡ（Ａ１）の粘度平均重合度は７００、けん化度は７２モル％であった。ＰＶＡ（Ａ１）の製造結果を表２に示す。【００６４】
製造例２〜１２（ＰＶＡ（Ａ２〜Ａ１２）の製造）
使用する原料の種類及び量、熱処理温度、熱処理時間等の熱処理条件を変えたこと以外はＰＶＡ（Ａ１）の製造と同様にしてＰＶＡ（Ａ２〜Ａ１２）を製造した。製造条件を表１に、製造結果を表２に示す。【００６５】
【表１】
2019244967.tif 000002
【００６６】
【表２】
2019244967.tif 000003
【００６７】
実施例１
ＰＶＡ（Ａ１）を脱イオン水に溶解させて２００メッシュ目開きのナイロンメッシュでろ過をしたろ液を分散安定剤としてオートクレーブに１００部仕込んだ。ろ液におけるＰＶＡ（Ａ１）の使用量は、塩化ビニルの仕込み量１００質量部に対して０．０４質量部（４００ｐｐｍ）であった。次いで、ＰＶＡ（Ｂ）として、粘度平均重合度２５０、けん化度４０モル％のＰＶＡを脱イオン水／メタノール＝１／１の溶液に４０％の濃度で溶解して分散安定剤としてオートクレーブに仕込んだ。仕込んだＰＶＡ（Ｂ）の使用量は塩化ビニルの仕込み量１００質量部に対して０．０２質量部（２００ｐｐｍ）であった。次いで、ＰＶＡ（Ｃ）として、粘度平均重合度２０００、けん化度８０モル％のＰＶＡ（Ｃ）を脱イオン水に溶解させて２００メッシュ目開きのナイロンメッシュでろ過をしたろ液を分散安定剤としてオートクレーブに１００部仕込んだ。仕込んだＰＶＡ（Ｃ）の使用量は塩化ビニルの仕込み量１００質量部に対して０．０４質量部（４００ｐｐｍ）であった。次いで、脱イオン水の合計が１２００部となるように脱イオン水を追加して仕込んだ。【００６８】
次いで、クミルパーオキシネオデカノエートの７０％トルエン溶液０．６５部及びｔ−ブチルパーオキシネオドデカネートの７０％トルエン溶液１．０５部をオートクレーブに仕込み、オートクレーブ内に圧力０．２ＭＰａとなるように窒素を導入した。その後窒素のパージを行う操作を計５回行い、オートクレーブ内を十分に窒素置換して酸素を除いた後、塩化ビニル９４０部を仕込んだ。オートクレーブ内の内容物を５７℃に昇温して撹拌下で塩化ビニルの重合を開始した。重合開始時におけるオートクレーブ内の圧力は０．８０ＭＰａであった。重合を開始してから約３．５時間経過後、オートクレーブ内の圧力が０．７０ＭＰａとなった時点で重合を停止し、未反応の塩化ビニルを除去した後、重合反応物を取り出し、６５℃にて１６時間乾燥を行い、ビニル系樹脂（塩化ビニル重合体粒子）を得た。そして、以下に示す方法で得られた粒子を評価した。評価結果を表３に示す。【００６９】
（塩化ビニル重合体粒子の評価）
得られた塩化ビニル重合体粒子について、（１）平均粒子径、（２）粒度分布、（３）かさ比重、（４）可塑剤吸収性及び（５）フィッシュアイを以下の方法にしたがって評価した。評価結果を表３に示す。【００７０】
（１）平均粒子径
タイラーメッシュ基準の金網を使用して、ＪＩＳ−Ｚ８８１５（１９９４年）に記載の乾式篩法により粒度分布を測定した。その結果からＲｏｓｉｎ-Ｒａｍｍｌｅｒプロットを用いて平均粒子径を算出した。【００７１】
（２）粒度分布
ＪＩＳ標準篩い４２メッシュオンの含有量を質量％で表示した。
Ａ：０．５％未満
Ｂ：０．５％以上１％未満
Ｃ：１％以上【００７２】
ＪＩＳ標準篩い６０メッシュオンの含有量を質量％で表示した。
Ａ：５％未満
Ｂ：５％以上１０％未満
Ｃ：１０％以上【００７３】
なお、４２メッシュオンの含有量及び６０メッシュオンの含有量はともに、値が小さいほど粗大粒子が少なくて粒度分布がシャープであり、重合安定性に優れていることを示している。【００７４】
（３）かさ比重
ＪＩＳ−Ｋ６７２０−２（１９９９年）に準じて測定した。【００７５】
（４）可塑剤吸収性
脱脂綿を０．０２ｇ詰めた容量５ｍＬのシリンジの質量（Ａｇ）を測定し、そこに塩化ビニル重合体粒子０．５ｇを入れ質量（Ｂｇ）を測定し、そこにジオクチルフタレート（ＤＯＰ）１ｇを入れ１５分静置後、３０００ｒｐｍで４０分間遠心分離して質量（Ｃｇ）を測定した。そして、下記の計算式より可塑剤吸収性（％）を求めた。可塑剤吸収性が高いほど、加工が容易で主にシートへの加工時にブツ等の外観に生じる欠陥が生じにくいことを示す。
可塑剤吸収性（％）＝１００×［｛（Ｃ−Ａ）／（Ｂ−Ａ）｝−１］【００７６】
（５）フィッシュアイ
得られた塩化ビニル重合体粒子１００部、ＤＯＰ５０部、三塩基性硫酸鉛５部及びステアリン酸亜鉛１部を１５０℃で７分間ロール練りして０．１ｍｍ厚のシートを作製し１０００ｃｍ２当たりのフィッシュアイの数を測定した。【００７７】
実施例２〜１２
分散安定剤として用いた変性ＰＶＡ（Ａ）、ＰＶＡ（Ｂ）及びＰＶＡ（Ｃ）の種類及び量を表２に示すように変えたこと以外は実施例１と同様にして塩化ビニルの懸濁重合を行った。条件と結果を表２及び３に示す。【００７８】
比較例１
表２に示すように、変性ＰＶＡ（Ａ）としてＰＶＡ（Ａ８）を用いたこと以外は実施例１と同様にして塩化ビニルの懸濁重合を行った。結果を表３に示す。ＰＶＡ（Ａ８）の重合度が低すぎたため、重合が不安定であり、得られる塩化ビニル重合体粒子の平均粒径が大きく、粗大粒子の割合も多く、かさ比重が低く、フィッシュアイも多くなった。【００７９】
比較例２
表２に示すように、変性ＰＶＡ（Ａ）としてＰＶＡ（Ａ９）を用いたこと以外は実施例１と同様にして塩化ビニルの懸濁重合を行った。結果を表３に示す。ＰＶＡ（Ａ９）の重合度が高すぎたため、かさ比重、可塑剤吸収性が低く、フィッシュアイも多くなった。【００８０】
比較例３
表２に示すように、変性ＰＶＡ（Ａ）としてＰＶＡ（Ａ１０）を用いたこと以外は実施例１と同様にして塩化ビニルの懸濁重合を行った。結果を表３に示す。ＰＶＡ（Ａ１０）のけん化度が高すぎたため、得られる塩化ビニル重合体粒子の平均粒径が大きく、可塑剤吸収性が低く、フィッシュアイも多くなった。【００８１】
比較例４
表２に示すように、変性ＰＶＡ（Ａ）としてＰＶＡ（Ａ１１）を用いたこと以外は実施例１と同様にして塩化ビニルの懸濁重合を行った。結果を表３に示す。ＰＶＡ（Ａ１１）の側鎖にイタコン酸及びその誘導体、並びにメタクリル酸及びその誘導体からなる群から選択される少なくとも１種に由来する二重結合を有していないため、重合が不安定であり、得られる塩化ビニル重合体粒子の平均粒径が大きく、粗大粒子の割合も多く、かさ比重が低く、フィッシュアイも多くなった。【００８２】
比較例５
表２に示すように、変性ＰＶＡ（Ａ）としてＰＶＡ（Ａ１２）を用いたこと以外は実施例１と同様にして塩化ビニルの懸濁重合を行った。結果を表３に示す。ＰＶＡ（Ａ１２）が側鎖に有する二重結合の量が多すぎるため、可塑剤吸収性が低く、フィッシュアイも多くなった。【００８３】
比較例６
表２に示すように、変性ＰＶＡ（Ａ）を用いなかったこと以外は実施例１と同様にして塩化ビニルの懸濁重合を行った。結果を表３に示す。変性ＰＶＡ（Ａ）を用いていないため、重合が不安定であり、得られる塩化ビニル重合体粒子の平均粒径が大きく、粗大粒子の割合も多く、かさ比重が低く、フィッシュアイも多くなった。【００８４】
比較例７
表２に示すように、ＰＶＡ（Ｂ）を用いなかったこと以外は実施例１と同様にして塩化ビニルの懸濁重合を行った。結果を表３に示す。ＰＶＡ（Ｂ）を用いていないため、可塑剤吸収性が低く、フィッシュアイも多くなった。【００８５】
比較例８
表２に示すように、変性ＰＶＡ（Ａ）、ＰＶＡ（Ｂ）及びＰＶＡ（Ｃ）の使用量を変えたこと以外は実施例１と同様にして塩化ビニルの懸濁重合を行った。結果を表３に示す。ＰＶＡ（Ｂ）の使用量が多く、かつＰＶＡ（Ｃ）の使用量が少ないため、重合が不安定であり、得られる塩化ビニル重合体粒子の平均粒径が大きく、粗大粒子の割合も多く、かさ比重が低く、フィッシュアイも多くなった。【００８６】
比較例９
表２に示すように、変性ＰＶＡ（Ａ）、ＰＶＡ（Ｂ）及びＰＶＡ（Ｃ）の使用量を変えたこと以外は実施例１と同様にして塩化ビニルの懸濁重合を行った。結果を表３に示す。ＰＶＡ（Ａ）の使用量が多いため、可塑剤吸収性が低く、フィッシュアイも多くなった。【００８７】
比較例１０
表２に示すように、けん化度が高いＰＶＡ（Ｂ）を用いたこと以外は実施例１と同様にして塩化ビニルの懸濁重合を行った。結果を表３に示す。ＰＶＡ（Ｂ）のけん化度が高すぎるため、可塑剤吸収性が低く、フィッシュアイも多くなった。【００８８】
比較例１１
表２に示すように、けん化度が高いＰＶＡ（Ｃ）を用いたこと以外は実施例１と同様にして塩化ビニルの懸濁重合を行った。結果を表３に示す。ＰＶＡ（Ｃ）のけん化度が高すぎるため、可塑剤吸収性が低く、フィッシュアイも多くなった。【００８９】
比較例１２
表２に示すように、重合度が低いＰＶＡ（Ｃ）を用いたこと以外は実施例１と同様にして塩化ビニルの懸濁重合を行った。結果を表３に示す。ＰＶＡ（Ｃ）の重合度が低すぎるため、重合が不安定であり、得られる塩化ビニル重合体粒子の平均粒径が大きく、粗大粒子の割合も多く、かさ比重が低く、フィッシュアイも多くなった。【００９０】
比較例１３
表２に示すように、重合度が低いＰＶＡ（Ｂ）を用いたこと以外は実施例１と同様にして塩化ビニルの懸濁重合を行った。結果を表３に示す。ＰＶＡ（Ｂ）の重合度が低すぎるため、重合が不安定であり、得られる塩化ビニル重合体粒子の平均粒径が大きく、粗大粒子の割合も多く、かさ比重が低く、フィッシュアイも多くなった。【００９１】
比較例１４
表２に示すように、ＰＶＡ（Ｂ）及びＰＶＡ（Ｃ）を用いなかったこと及び変性ＰＶＡ（Ａ）の使用量を変えたこと以外は実施例１と同様にして塩化ビニルの懸濁重合を行った。結果を表３に示す。ＰＶＡ（Ｂ）及びＰＶＡ（Ｃ）を用いていないため、可塑剤吸収性が低く、フィッシュアイも多くなった。【００９２】
【表３】
2019244967.tif 000004
【００９３】
実施例において示されているように、塩化ビニルのようなビニル化合物を懸濁重合してビニル系重合体を製造する際に、分散安定剤として変性ＰＶＡ（Ａ）、ＰＶＡ（Ｂ）及びＰＶＡ（Ｃ）を特定の割合で併用することで重合安定性が改善される。その結果、粗大粒子の生成や成形品のフィッシュアイが少なく、可塑剤吸収性とかさ比重を両立できるビニル系重合体の提供が可能となる。したがって、本発明の工業的な有用性はきわめて高い。
【国際調査報告】
2019244967.tif 000005
2019244967.tif 000006
2019244967.tif 000007
2019244967.tif 000008